(57)【要約】【課題】連続鋳造における操業効率を向上させる。【解決手段】連続鋳造機１で鋳造した鋳片の幅を当該連続鋳造機１の下流側で計測し、計測値が当該鋳片に要求されるオーダ幅に熱延調整寸法を加算した設定幅の範囲内であるか否かを判定し、計測値が設定幅の範囲から外れた際には、計測値が設定幅内に収まる他の鋳片のオーダに振り替えて次工程へ搬出する。また、計測値が設定幅の範囲内であるか否かの判定を鋳片の切断前に行い、計測値が前記設定幅の範囲から外れた際には、鋳片の切断長さを計測値が設定幅内に収まる他の鋳片の長さに変更した上で、他の鋳片のオーダに振り替えて次工程へ搬出する。【選択図】図２
2009285699.tif 000002
【特許請求の範囲】
【請求項１】
連続鋳造機で鋳造した鋳片の幅を当該連続鋳造機の下流側で計測し、
前記計測値が当該鋳片に要求されるオーダ幅に熱延調整寸法を加算した設定幅の範囲内であるか否かを判定し、
前記計測値が前記設定幅の範囲から外れた際には、前記計測値が設定幅内に収まる他の鋳片のオーダに振り替えて、次工程へ搬出することを特徴とする連続鋳造スラブの充当方法。
【請求項２】
前記計測値が設定幅の範囲内であるか否かの判定を、鋳片の切断前に行い、
前記計測値が前記設定幅の範囲から外れた際には、前記計測値が設定幅内に収まる他の鋳片のオーダに振り替えると共に、当該鋳片の切断長さを振り替える他のオーダにおける鋳片の長さの範囲に収まるように鋳片を切断し、次工程へ搬出することを特徴とする請求項１に記載の連続鋳造スラブの充当方法。
【発明の詳細な説明】
【技術分野】
【０００１】
本発明は、例えば、連続鋳造工程で鋳造した鋳片（スラブ）を常温まで冷却することなく熱間圧延工程に移送する連続鋳造スラブの充当方法に関する。
【背景技術】
【０００２】
近年、製鋼工程において、「連続鋳造機からでた鋳片をいったん常温まで落として冷鋳片とし、それを熱間圧延工程に送る」といった通常の製造方法とは別に、「連続鋳造機からでた鋳片の温度を約４００ ℃ 〜７００ ℃ のまま加熱炉へ移送し、熱間圧延を行う」といったＨＣＲ（ ホットチャージローリング）製造方法を用いることが増えている。このようなＨＣＲ操業を用いることで製造時間が短くなる、エネルギーロスを減らせる等の利点がある。
しかしながら、連続鋳造機においては、例えば、何らかの要因で鋳造速度を変化させることがよくある。加えて、連続鋳造機に設けられた鋳片幅の変更装置に異常が発生することもあったりする。その場合、当該連続鋳造機で製造された鋳片は、所定の幅寸法を有さず、関連づけられた仕様（オーダ値）を満たさないものとなり、熱間圧延前に幅異常とされ、ＨＣＲ操業から外され（オフラインとされ）、寸法修正工程へと運ばれることとなる。
【０００３】
具体的には、鋳片幅＝１２００ｍｍ，鋳片長さ＝１００００ｍｍの仕様値（オーダ値）を有する鋳片を製造する予定であったが、連続鋳造機に設けられたガスカッタの不具合により、鋳片幅＝１３００ｍｍ，鋳片長さ＝１１０００ｍｍといった大きめの鋳片が製造されたとする。この場合には、次工程である熱間圧延工程に送ることはせず、一端、鋳片を常温まで冷却した上で切断し、幅や長さを鋳片幅＝１２００ｍｍ，鋳片長さ＝１００００ｍｍとして、その上で再加熱して熱間圧延工程へと移送していた。また、鋳造速度の急な変動により、鋳片幅＝１１８０ｍｍ、鋳片長さ＝１００００ｍｍいった小さい鋳片が製造された場合、一旦、鋳片を常温まで冷却し、寸法等を調整していた。
【０００４】
ところで、連続鋳造機における寸法異常を回避するための技術としては、特許文献１〜特許文献４に開示されたものがすでに開発されている。
特許文献１〜３には、連続鋳造機において、鋳片の実測幅やモールド内での鋳片の収縮量や膨張量を予測値に基づいて、鋳型の幅を変更して鋳片の幅を所定値内に納める技術が開示されている。
特許文献４には、連続鋳造機において、鋳片の重量を測定し、測定された重量を基に次鋳片の切断長さを決定しガス切断機を制御する技術が開示されている。
【特許文献１】特開平０９−３１４２９９号公報
【特許文献２】特開平０８−５７５９３号公報
【特許文献３】特開平０７−２１４２６８号公報
【特許文献４】特開昭６１−２１２４６１号公報
【発明の開示】
【発明が解決しようとする課題】
【０００５】
しかしながら、特許文献１〜特許文献４の技術を用いたとしても、実際のＨＣＲ操業において、製造された鋳片に寸法異常が起こることは否めない。その場合、鋳片は従来通り、寸法修正工程へと運ばれることとなる。この場合、製造時間が長くなったりくなる、エネルギーロスや製造コストが嵩むようになる。
そこで、本発明は、上記問題点を鑑み、本発明は、連続鋳造直後の鋳片を効率良く熱間圧延工程に搬送することによって操業効率を向上させることができる連続鋳造スラブの充当方法を提供することを目的とする。
【課題を解決するための手段】
【０００６】
前記目的を達成するため、本発明においては以下の技術的手段を講じた。
すなわち、本発明に係る技術的手段は、連続鋳造機で鋳造した鋳片の幅を当該連続鋳造機の下流側で計測し、前記計測値が当該鋳片に要求されるオーダ幅に熱延調整寸法を加算した設定幅の範囲内であるか否かを判定し、前記計測値が前記設定幅の範囲から外れた際には、計測値が設定幅内に収まる他の鋳片のオーダに振り替えて、次工程へ搬出する点にある。
これにより、寸法修正せずに振り替えの行える他のオーダが存在する場合は、鋳造した鋳片を熱片のまま次工程に送ることが可能となり、操業効率を向上させることができる。
【０００７】
前記計測値が設定幅の範囲内であるか否かの判定を、鋳片の切断前に行い、前記計測値が前記設定幅の範囲から外れた際には、前記計測値が設定幅内に収まる他の鋳片のオーダに振り替えると共に、当該鋳片の切断長さを振り替えられる他のオーダにおける鋳片の長さの範囲に収まるように鋳片を切断し、次工程へ搬出することが好ましい。
これにより、上述した利点に加え、鋳片切断前に計測した鋳片幅が、そのままではオーダ付け替えできない場合であっても、切断長さを変更することにより、鋳片の計測値に合うオーダの振り替えを簡単に行うことができる。
【発明の効果】
【０００８】
本発明によれば、連続鋳造直後の鋳片を効率良く熱間圧延工程に搬送することによって操業効率を向上させることができる。
【発明を実施するための最良の形態】
【０００９】
以下、本発明に係る連続鋳造スラブの充当方法の実施形態を図面を基に説明する。
［第１実施形態］
図１は、連続鋳造工程から熱間圧延工程に至るまでの流れ（連続鋳造スラブの充当方法）を示したもので、この工程は、連続鋳造機１によって鋳片（スラブ）２を鋳造すると共に鋳造したスラブ２を切断する連続鋳造工程、切断したスラブ２を次工程である熱間圧延工程に搬送する搬送工程と、熱間圧延工程とを備える。
連続鋳造工程では、連続鋳造機１のタンディッシュ３に取鍋４内の溶鋼５を供給し、当該タンディッシュ３内の溶鋼５を鋳型６に注入し、上流から下流にかけて配置されたサポートロール７で鋳造されたスラブ２を支持しながら引き抜くことでスラブ２を鋳造する。そして、連続鋳造工程では、連続鋳造機１の下流側で鋳造したスラブ２をガス切断機（切断手段）８により所定の寸法に切断する。
【００１０】
搬送工程では、切断したスラブ２を輸送車（搬送手段）９で次工程である熱間圧延工程に搬送して加熱炉１０に装入する。熱間圧延工程では、加熱炉１０内のスラブ２を加熱して、その後、熱間圧延機１１で薄板や厚板等の圧延材に圧延する。
本発明の連続鋳造スラブの充当方法では、連続鋳造機１の鋳造したスラブ２を、常温まで冷却することなく、温度約４００℃ 〜７００℃ のまま輸送車９で熱間圧延工程に搬送するＨＣＲ（ ホットチャージローリング）の操業を採用している。
以下、本発明の連続鋳造スラブの充当方法について、図２のフローチャート、図３及び図４を用いて説明する。
【００１１】
図２に示すように、本発明の連続鋳造スラブの充当方法では、まず、連続鋳造機１でスラブ２を鋳造するに先立ち、連続鋳造工程でのスケジュールの設定をプロセスコンピュータ等により行う（Ｓ１）。
連続鋳造工程のスケジュールの設定では、ユーザから求められているスラブの幅（スラブ幅）の仕様値（オーダ幅と呼ぶこともある）を考慮して、オーダ幅が満たされるように、連続鋳造機１での鋳造幅を決定する。ユーザから求められるオーダ幅は多様化してきていると共に、オーダ幅に対するスラブの長さの範囲（出荷可能長さということがある）も多様化してきており、連続鋳造工程では、オーダ幅や出荷可能長さが異なる小ロットでの生産が主流となってきている。
【００１２】
そこで、連続鋳造工程のスケジュールの設定では、小ロットでの生産に対応できるように、複数のオーダの中から、要求されるオーダ幅が近似しているオーダを集約し、１チャージ（例えば、２５０ｔｏｎ）で、似通ったオーダを処理できるように、各オーダに共通する鋳造幅を決定するようにしている。なお、スケジュールの設定において、オーダ幅及び出荷可能長さの両方が近似しているものを集約して、連続鋳造機１での鋳造のスケジュールを決定することが好ましい。
図３は、オーダ毎の各種数値をまとめたもので、１チャージ分の鋳造を行うときの各オーダ表である。
【００１３】
図３に示すように、スケジュール設定では、各オーダを識別をするためにオーダ名が付けられる。それぞれのオーダ名ごとに、オーダ幅、出荷可能長さが設定される。各オーダ幅に対しては、３１０ｍｍの熱延（熱間圧延）での調整寸法が加算されて、連続鋳造の操業で許容できる設定幅の範囲が設定される。熱延での調整寸法（熱延調整寸法）は、熱間圧延工程にてスラブ２の幅を調整可能な寸法のことで、この実施形態では、熱間圧延工程にてスラブ２の幅を最大で３１０ｍｍ調整できるため、オーダ幅に３１０ｍｍを加算した数値を設定幅の範囲の最大値としている。そして、この設定幅の範囲を全て満し、鋳造時に同一の鋼種のチャージが制約できる（同じチャージで鋳造が行える）ように、鋳造幅が設定される。
【００１４】
詳しくは、図３に示すような１チャージの鋳造では、オーダ番号１〜オーダ番号１２までの１２個のオーダを処理するものとしている。各オーダの全体を見ると、オーダ幅から求めた設定幅の範囲のパターンは、１２２０−１５３０ｍｍ，１２０７−１５１７ｍｍ、１１５０−１４６０ｍｍ、１２２０−１５３０ｍｍの４つある。この４パターンの設定幅の全ての範囲内となるように、プロセスコンピュータ等により、鋳造幅を１２２５ｍｍに設定する。また、各オーダに基づいてスラブ２の出荷可能長さが設定される。
連続鋳造工程でのスケジュールの設定が完了すると、スケジュールの設定で決められた鋳造幅に対応して、鋳型６の幅やサポートロール７（ロール）等の間隔が適宜設定されて、連続鋳造機１におけるスラブ２の鋳造を開始する（Ｓ２）。
【００１５】
連続鋳造機１の下流側では、予め設定したオーダ毎にスラブ２の長さが出荷可能長さ内となるように、鋳造が終了したスラブ２をガス切断機８により切断する（Ｓ３）。ガス切断機８の下流側、即ち、連続鋳造機１の下流側で、超音波センサ等で構成された幅センサを用いてスラブ２の幅（スラブ幅ということがある）を計測するとともに接触式ロールによって長さを計測する測長機等を用いてスラブ２の長さを計測（測定）する（Ｓ４）。
次に、スケジュールに応じて鋳造された切断後のスラブ２が、自己のオーダに対応しているか否かの判定を行う（Ｓ５）。即ち、Ｓ５では、Ｓ４にて計測した計測値（スラブ幅）が、当該スラブ２のオーダの設定幅の範囲内であるか否かの判定を行う。ここで、計測値（スラブ幅）が設定幅の範囲内であれば、スラブ２はオーダの変更をすることなく、スケジュール通りに、輸送車９で次工程である熱間圧延工程に搬送する（Ｓ６）。
【００１６】
例えば、図３のオーダ番号３〜オーダ番号７では、計測値（スラブ幅）が、設定幅の範囲内であるため、オーダ番号３〜オーダ番号７のスラブ２は、熱間圧延工程に搬送される。
一方で、計測値が設定幅の範囲外である場合、設定幅の範囲から外れたオーダのスラブ２（規格外のスラブ２ということがある）が他のオーダに振り替えられるか判定する（Ｓ７：振り替え判定）。ここで、振り替え判定について詳しく説明する。
例えば、図４（ａ）のオーダ番号１（ＢＬＪ１０５２０）では、設定幅の範囲が１２２０−１５３０ｍｍであるのに対して、鋳造実績の欄に記載されているように計測値が１２１３ｍｍであり、この計測値は設定幅の範囲外である。このような場合、まず、プロセスコンピュータは、予め記憶されている複数のオーダのデータ内から当該オーダ番号１のスラブ２の計測値が、設定幅内に収まる他のオーダを検索して、該当するものがあるか否かを判定する。
【００１７】
図４（ｂ）に示すオーダのデータがプロセスコンピュータに記憶されていて、オーダ番号１３（ＢＮＨＹ０００８）のスラブ２が熱間圧延工程に搬送されていない状態であるとすると、オーダ番号１のスラブ２の計測値（１２１３ｍｍ）は、オーダ番号１３で要求される設定幅の範囲内（９９０−１３００ｍｍ）に収まるため、オーダ番号１（ＢＬＪ１０５２０）のスラブ２は、オーダ番号１３のオーダに振り替え可能と判断されることになる（振り替え判定Ｓ７：ｙｅｓ）。なお、ここでは、測長機等で計測したスラブ２の長さが、他のオーダの出荷可能長さ（スラブの長さの範囲）に入っていることを前提としている。
【００１８】
このように、振り替え判定にて振り替え可能と判断されると、図４（ａ）及び図４（ｂ）の矢印Ａに示すように、オーダ番号１（ＢＬＪ１０５２０）のスラブ２は、オーダ番号１３のオーダに振り替えられ（Ｓ８）、熱間圧延工程に搬送されることになる（Ｓ６）。当然の如く、この振り替えに対応して、連続鋳造工程のスケジュールや熱間圧延工程もスケジュールは自動的に変更される。なお、図４（ａ）及び図４（ｂ）の矢印Ｂは、オーダ番号２（ＢＬＪ１０５２０）のスラブ２を、オーダ番号１４のオーダ（ＢＮＪ１００１９）に振り替えたことを示している。
【００１９】
一方で、振り替え判定において、他のオーダに振り替えられない場合（振り替え判定Ｓ７：Ｎｏ）は、規格外のスラブ２は、連続鋳造工程のラインから外れて寸法修正工程のラインに搬送される（Ｓ９）。寸法修正工程のラインでは、スラブ２は常温まで冷却された後、切断や分塊等によりスラブ幅調整が行われる。その後、寸法調整されたスラブ２は、加熱炉１０にて再加熱後に熱間圧延されることになる。
本発明によれば、連続鋳造機１で鋳造したスラブの幅を下流側で計測し、その計測値が当該スラブ２に要求されるオーダ幅に熱延調整寸法を加算した設定幅の範囲内であるか否かを判定し、計測値が設定幅の範囲から外れた際には、計測値が設定幅内に収まる他のスラブ２のオーダに振り替えて次工程である熱間圧延工程へ搬出しているため、異常事態によって予め決められた寸法からスラブ２が外れてしまった場合でも、スラブ２を寸法修正工程に搬出することなく、熱間のまま素早く熱間圧延工程へ搬出して圧延することができる。即ち、従来のように、寸法修正工程にて常温まで冷却していた規格外のスラブ２を、オーダの振り替えにより規格外であっても、直接、熱間の状態で使用することができるようになり、加熱炉１０での昇熱コストを安く抑えることができる。また、加熱炉１０内で生成するスケール量も低減する事が可能となる。
［第２実施形態］
図５は、本発明に係る連続鋳造スラブの充当方法の第２実施形態を示している。
【００２０】
この第２実施形態では、鋳造後のスラブ幅の計測をスラブ２の切断前に行うと共に、スラブ幅（計測値）が設定幅の範囲内であるか否かの判定をスラブ２の切断前に行っている。また、計測値が設定幅の範囲から外れた際には、計測値が設定幅内に収まる他のスラブ２のオーダに振り替えると共に、当該スラブ２（振り替え元）の切断長さを振り替えられる他のオーダにおけるスラブ２の長さの範囲に収まるようにスラブ２を切断し、次工程へ搬出している。
以下、本発明の連続鋳造スラブの充当方法について、図５のフローチャート、図６を用いて説明する。なお、第１実施形態と同様の部分は、同符号を付して説明を省略する。
【００２１】
図５に示すように、連続鋳造の操業では、まず、連続鋳造工程でのスケジュールの設定（Ｓ１）し、その後、スラブ２の鋳造を開始する（Ｓ２）。スラブ２の矯正後（鋳造後）であって、スラブ２をガス切断機８により切断する前に、幅センサを用いてスラブ幅を計測する（Ｓ２０）。
その後、スラブ２を切断する前に、スケジュールに応じて鋳造された切断後のスラブ２が、自己のオーダに対応しているか否かの判定を行う（Ｓ５）。ここで、幅センサで計測した計測値が設定幅の範囲内であれば、スラブ２はオーダの変更をすることなく、スケジュール通りに、オーダに応じた長さでスラブ２を切断する（Ｓ２１）。
【００２２】
一方で、計測値が設定幅の範囲外である場合、規格外のスラブ２が他のオーダに振り替えられるか判定する（Ｓ７：振り替え判定）。
例えば、図６（ａ）のオーダ番号８では、設定幅の範囲が１２２０−１５３０ｍｍであるのに対して、鋳造実績の欄に記載されているように計測値が１２１７ｍｍであり、この計測値は設定幅の範囲外である。このような場合、まず、プロセスコンピュータは、予め記憶されている複数のオーダのデータ内から当該オーダ番号８のスラブ２の計測値が、設定幅内に収まる他のオーダを検索して、該当するものがあるか否かを判定する。
【００２３】
図６（ｂ）に示すオーダのデータがプロセスコンピュータに記憶されていて、オーダ番号１５（ＢＬＨＹ０３００）のスラブ２が熱間圧延工程に搬送されていない状態であるとすると、オーダ番号８のスラブ２の計測値（１２１３ｍｍ）は、オーダ番号１５で要求される設定幅の範囲内（９１１−１２２１ｍｍ）に収まるため、オーダ番号８（ＢＬＪ１０５２０）のスラブ２は、オーダ番号１５のオーダに振り替え可能と判断されることになる（振り替え判定Ｓ７：ｙｅｓ）。
ただし、この時点では、スラブ長さに着目すると、オーダ番号８のスラブ２のスラブ長さは、１１２７０ｍｍであり、振り替えようとするオーダ番号１５のスラブ２のスラブ長さは、９２００ｍｍであり、オーダ番号８とオーダ番号１５とのスラブ長さが異なると共に、振り替え元のオーダ番号８のスラブ長さの範囲（１０３９０−１１２７０ｍｍ）は、振り替え先のオーダ番号１５のスラブのスラブの長さの範囲（９１９０−９９６０ｍｍ）から外れている。
【００２４】
そこで、プロセスコンピュータは、オーダ番号８のスラブ２をオーダ番号１５のスラブ２に振り替える際に、オーダ番号８に対応したスラブ２の長さ(振り替え元のスラブ２の長さ）を、振り替え先のオーダ番号１５の長さの範囲（出荷可能長さ）内に入るように、オーダ番号８に対応したスラブ２を切断することをガス切断機８に指令する（Ｓ２２）。
このとき、振り替え元のスラブ２の切断長さ（切断する長さ）を、振り替え先のスラブ２の長さの範囲内に変更することで、オーダ番号８のスラブ２をオーダ番号１５に振り替える（Ｓ２２）。
【００２５】
即ち、振り替え判定にて、振り替え可能と判断されると、図６（ａ）及び図６（ｂ）の矢印ｃに示すように、オーダ番号８のスラブ２は、オーダ番号１５のオーダに振り替えられ（Ｓ２２）、当該スラブ２はオーダ番号１５の長さ（振り替え先のスラブの長さ）の範囲内で切断され（Ｓ２３）、熱間圧延工程に搬送されることになる（Ｓ６）。当然の如く、この振り替えに対応して、連続鋳造工程のスケジュールや熱間圧延工程もスケジュールは自動的に変更される。
一方で、振り替え判定において、他のオーダに振り替えられない場合（振り替え判定Ｓ７：Ｎｏ）は、規格外のスラブ２は、予め最初に設定していたオーダの長さの範囲内（出荷可能長さ）で切断され（Ｓ２４）、その後、第１実施形態と同様に、寸法修正工程のラインに搬送される（Ｓ９）。その後、寸法調整されたスラブ２は、加熱炉１０にて再加熱後に熱間圧延されることになる。
【００２６】
さて、第１実施形態では、オーダの振り替えの際に、規格外のスラブ２のスラブ幅が他のオーダの設定幅の範囲に入っていても規格外のスラブ２の長さが他のオーダのスラブ２の長さの範囲内になっていなければ振り替えができない場合があったが、第２実施形態では、計測値が設定幅の範囲内であるか否かの判定をスラブ２の切断前に行い、計測値が設定幅の範囲から外れた際には、当該スラブ２の切断長さを他のスラブ２の長さの範囲内で切断することにしたため、スラブ２の長さが合わないために振り替えが行えないことを解消することができ、振り替えの度合いを向上させることができる。特に、スラブ２の長さが合わないために冷却したスラブ２を切断する作業が低減でき、連続鋳造機１から熱間圧延機１１に至るまでの歩留を大幅に向上させることができる。
【００２７】
図７（ａ）は、寸法異常によるＨＣＲ操業不可の発生率（ＨＣＲ不可のオーダ数／総オーダ数）を示したもので、（ｂ）は歩留率の変化を示した図である。
図７（ａ）に示すように、従来では、総オーダ数に対して１．７１％のスラブ２が、切断後に寸法異常により直接、熱間圧延工程に搬送することができない、即ち、ＨＣＲ操業不可能状態が発生した。
本発明の第１実施形態のように、オーダの振り替えの操業を行うことによって、寸法異常によるＨＣＲの不可の発生率を１．０２％まで低減することができた。さらには、本発明の第２実施形態のように、長さ（長さ範囲）の不一致による振り替え不可を無くすことで、寸法異常によるＨＣＲの不可の発生率を０．１７％まで低減することができた。
【００２８】
図７（ｂ）に示すように、連続鋳造機１〜熱間圧延機１１までの歩留［加熱炉１０の出側の重量／鋳造した溶鋼量（重量ベース）］で見てみると、熱延直送（ＨＣＲ１００％）時の歩留はスケールや剥離等によって９８．９％となり、寸法修正（ＨＣＲ０％）時の歩留は８３．６％と比べ大幅に、歩留を向上させることができた。
本発明は上記の実施形態に限定されない。
【図面の簡単な説明】
【００２９】
【図１】連続鋳造工程から熱間圧延工程に至るまでの流れを示した図である。
【図２】第１実施形態における連続鋳造スラブの充当方法のフローチャートである。
【図３】オーダ表を示した図である。
【図４】第１実施形態におけるオーダの振り替えをしめしたもので、（ａ）は、オーダ振り替え前のオーダ表、（ｂ）は、オーダ振り替え後のオーダ振り替え表を示している。
【図５】第２実施形態における連続鋳造スラブの充当方法のフローチャートである。
【図６】第２実施形態におけるオーダの振り替えをしめしたもので、（ａ）は、オーダ振り替え前のオーダ表、（ｂ）は、オーダ振り替え後のオーダ振り替え表を示している。
【図７】図７（ａ）は、ＨＣＲ操業不可の発生率（ＨＣＲ不可のオーダ数／総オーダ数）を示したもので、（ｂ）は歩留率の変化を示した図である。
【符号の説明】
【００３０】
１    連続鋳造機
２    スラブ（鋳片）
【図１】
2009285699.tif 000003
【図２】
2009285699.tif 000004
【図３】
2009285699.tif 000005
【図４】
2009285699.tif 000006
【図５】
2009285699.tif 000007
【図６】
2009285699.tif 000008
【図７】
2009285699.tif 000009